FR 2646664 A1 19901109 FR 8905868 A 19890503 i SILICE POUR COMPOSITIONS DENTIFRICES COMPATIBLE NOTAMMENT AVEC LES COMPOSES ORGANIQUES AMINES La présente invention concerne une silice utilisable notamment dans les compositions dentifrices, son procédé de préparation ainsi que des compositions dentifrices comprenant cette silice. On sait que la silice est couramment utilisée dans la prépara- tion de compositions dentifrices. Elle peut y jouer d'ailleurs plu- sieurs rôles. Elle agit tout d'abord comme agent abrasif en aidant par son action mécanique à l'élimination de la plaque dentaire. Elle peut aussi jouer le rôle d'agent épaississant pour conférer des propriétés rhéologiques déterminées au dentifrice ainsi que d'agent optique pour lui donner la coloration souhaitée. Par ailleurs, on sait que les dentifrices contiennent généra- lement une source de fluorure, le plus souvent le fluorure de sodium ou le monofluorophosphate utilisé comme agent anti-carie; un agent liant par exemple, un colloïde d'algues comme la carraghénine, la gomme guar ou la gomme xanthane; un agent humectant qui peut être un polyalcool, par exemple, la glycérine, le sorbitol, le xylitol et le propylèneglycol. On trouve également des constituants facultatifs, par exemple, des agents tensio-actifs, des agents pour diminuer la plaque dentaire ou le dépôt du tartre, des agents correcteurs du goût; des agents colorants et pigments etc... Parmi les différents composants de la formulation de dentifrice, on rencontre des composés organiques aminés. Par "composé organique aminé", on entend toute molécule active intervenant dans les formula- tions de dentifrice contenant au moins un atome d'azote. Plus spécifi- quement, on peut citer les composés suivants: - amines fluorées, utilisées comme agents anti-carie notamment les produits d'addition d'amines ou d'amino-acides & longue chaîne, avec le fluorure d'hydrogène, tels que l'hydrofluorure de cétylamine, le dihydrofluorure de bis(hydroxyéthyl)aminopropyl N-hydroxyéthyl octadécylamine, le fluorure d'octadécylamine et le dihydrofluorure de N, N', N' tri-(polyoxyéthylène) N-hexadécylpropylénodiamine; enfin à la sécher. Enfin, l'invention concerne des compositions dentifrices carac- térisées en ce qu'elles contiennent des silices telles que décrites cidessus ou préparées selon le procédé qui vient d'être mentionné plus haut. D'autres caractéristiques et avantages de l'invention seront mieux compris à la lecture de la description et des exemples concrets mais non limitatifs qui vont suivre. La silice, objet de la présente invention, est caractérisée par le fait que le pH de sa suspension aqueuse varie en fonction de sa concentration et de sa conductivité électrique selon les équations données précédemment. Le protocole de mesure du pH en fonction de la concentration de la suspension aqueuse de silice et de sa conductivité électrique est donnée, ci-après. Comme cela a été indiqué en introduction, les caractéristiques essentielles des silices de l'invention résident dans leur chimie de surface. Plus précisément, un des aspects à prendre en compte dans cette chimie de surface est l'acidité. A ce sujet, l'une des caracté- ristiques des silices de l'invention, est la force de leurs sites acides de surface. Ici l'acidité est prise dans le sens de Lewis, c'est-à-dire qu'elle traduit la tendance d'un site à accepter une paire d'électrons d'une base selon l'équilibre: > - B: + A BA On utilise pour caractériser les silices de l'invention la notion de "fonction d'acidité" Ho, développée par Hammett, pour mesurer la tendance de l'acide, la silice dans le cas présent, à accepter une paire d'électrons d'une base. La fonction Ho est ainsi définie par la relation classique: (B:) pKa + log = Ho (B:) (A) Pour déterminer la force des sites acides d'une silice de l'invention par la méthode de Hammett, on utilise la méthode des indicateurs décrite à l'origine par Walling (J. Am. Chem. Soc. 1950, 72, 1164). Une autre caractéristique de la silice de l'invention est qu'elle présente une fonction d'acidité Ho d'au moins 4,0. Une autre caractéristique de la silice de l'invention est qu'elle présente un nombre de sites OH par nm2 inférieur ou égal à 12. Une autre caractéristique de la silice de l'invention est qu'elle présente un point de charge nulle (PZC) d'au moins 4. Une caractéristique de la silice de l'invention est qu'elle présente une compatibilité d'au moins 30 % avec les composés orga- niques aminés et plus particulièrement d'au moins 50 % et, préféren- tiellement, d'au moins 80 % avec les composés organiques aminés choisis dans le groupe formé par les amines fluorées, les oxydes d'amines, les alkylamines et alkylbétaines. Une autre caractéristique de la silice de l'invention est qu'elle présente une compatibilité d'au moins 50 %, et plus particu- lièrement d'au moins 70 % avec les cations métalliques. Une autre caractéristique de la silice de l'invention selon une variante d'exécution est qu'elle présente une compatibilité avec les produits du type guanidine, notamment le chlorhexidine d'au moins 30 % et plus particulièrement d'au moins 60 %. La présente invention a également pour objet l'un des procédés de préparation de la silice de l'invention qui est caractérisé par le fait qu'il consiste à faire réagir un silicate avec un acide condui- sant ainsi à une suspension ou un gel de silice; à effectuer un premier mQrissement à un pH supérieur ou égal à 6 et inférieur ou égal à 8,5; puis un deuxième mûrissement à un pH inférieur ou égal à 6,0; à effectuer un troisième mûrissement à un pH inférieur ou égal à 5,0; à séparer la silice; à la soumettre à un lavage à l'eau jusqu'à ce qu'il conduise à une suspension aqueuse dont le pH mesuré sur une suspension à 20 % de SiO2 réponde à l'équation suivante: - pH = d - e log (D) (III) dans l'équation (III) e est une constante supérieure ou égale à 0,6 et inférieure ou égale à 1,0, d est une constante supérieure ou égale à 7,0 et inférieure ou égale à 8,5, (D) représente la conductivité électrique de la suspension aqueuse de silice exprimée en microsiemens.cm' L'objet de la présente invention est donc de fournir une nou- velle silice compatible notamment avec les composés organiques aminés précités plus particulièrement avec ceux de la classe des amines fluorées et des bétaïnes et donc parfaitement utilisables dans la formulation de dentifrice. Un autre objet de l'invention est également de fournir une silice qui présente une bonne compatibilité vis-à-vis des différents cations présents dans la formulation de dentifrice, tels que par exemple zinc, strontium, étain, etc... Un autre objet de l'invention est de fournir également une silice qui soit également la plus compatible avec les produits du type guanidines notamment les bis-biguanides dont l'élément le plus repré- sentatif est la chlorhexidine. Enfin, un autre objet de l'invention est le procédé de prépa- ration de telles silices compatibles. Or à cet effet, la Demanderesse s'est aperçu que les propriétés de compatibilité recherchées dépendaient essentiellement de la chimie de surface de la silice utilisée. La Demanderesse a ainsi établi un certain nombre de conditions sur la surface des silices pour que celles-ci soient compatibles. La caractéristique de la silice de la présente invention est qu'elle conduit à une suspension aqueuse dont le pH varie en fonction de sa concentration dans l'aire définie par les deux inéquations: - pH 7,5 0,7 log (C) (-a) et - pH 2 5,0 - 0,5 log (C) (Ib) et dont le pH varie en fonction de sa conductivité électrique dans l'aire définie par les deux inéquations: - pH s 8,5 - 0,4 log (D) (IIa) et et - pH 2 7,0 - 0,6 log (D) (IIb) - dans les inéquations (Ia) et (Ib), (C) représente la concentration pondérale de la suspension aqueuse de silice exprimée en % de SiO2, - dans les inéquations (IIa) et (IIb), (D) représente la conductivité électrique de la suspension aqueuse de silice exprimée en microsiemens.cm '. 2646664. - oxydes d'amines utilisés comme agents tensio-actifs non ioniques qui résultent de l'oxydation des amines aliphatiques tertiaires par l'eau oxygénée. On peut mentionner notamment les oxydes d'alkylamine de formule: R(CH3)2 N -> O dans laquelle R est un radical alkyle linéaire ou ramifié ayant de 10 A 24 atomes de carbone environ. On peut également citer des oxydes d'amines de formule R(CH2CH2OH)2 N -> O - alkylamines qui peuvent être des amines aliphatiques primaires, secondaires, tertiaires ou quaternaires utilisées comme agents tensio- actifs cationiques. A titre d'exemples, on peut mentionner les alkyl- amines de formule R-CH2NH2 ou les diméthylalkylamines de formule R-N(CH3)2; le bromure de cétyltriméthylammonium. - alkylbétaines qui sont des dérivés N-alkyl de la N-diméthylglycine et alkylamidoalkylbétaines désignées également par la suite par "alkylbétaines". Comme exemples de cette classe de tensio-actifs amphotères, on peut donner: les alkylbétaines de formule CH3 I R - N' - CH2 - COO I CH3 25. les alkylamidopropyldiméthylbétaines de formule CH3 I R - CO - NH2 - (CH2)3 - N' - CH2 - COO- CH3 R étant un radical alkyle linéaire ou ramifié ayant de 10 à 24 atomes de carbone. La présence de ces composés organiques aminés pose le problème de leur compatibilité avec la silice. En effet, à cause notamment de ses capacités adsorbantes, celle-ci peut avoir tendance à réagir avec lesdits composés de telle sorte qu'ils ne peuvent plus remplir la fonction qui leur est impartie. La force des sites acides est déterminée par des indicateurs colorés dont on connait, dans les conditions de l'emploi, le pKa de passage entre les formes acides et basiques. Ainsi, plus bas est le pKa de l'indicateur subissant le change- ment de coloration, et plus forte est l'acidité du site. On a rassem- blé dans le tableau ci-dessous, & titre d'exemple une liste non limitative, d'indicateurs de Hammett susceptibles d'être utilisés pour encadrer la valeur de Ho en déterminant sous qu'elle forme sont adsorbés deux indicateurs successifs. Couleur Indicateur Forme basique Forme acide pKa Neutral redJaune Rouge 6, 8 Neutral red Jaune Rouge + 6,8 Méthyl red Jaune Rouge + 4,8 Phénylazonaphthylamine Jaune Rouge + 4,0 p-Diméthylaminoazobenzène Jaune Rouge + 3,3 2-Amino-5-azotoluène Jaune Rouge + 2,0 Benzèneazodiphénylamine Jaune Rouge + 1,5 4-Diméthylaminoazo-1- naphtalène Jaune Rouge + 1,2 Crystal violet Bleu Jaune + 0,8 p-Nitrobenzèneazo-(p'- nitro)diphénylamine Orange Violet + 0,43 Dicinnamalacétone Jaune Rouge 3,0 Benzalacétophénone Incolore Jaune - 5,6 Anthraquinone Incolore Jaune 8,2 La couleur des indicateurs adsorbés sur une silice est une mesure de la force des sites acides. Si la couleur est celle de la forme acide de l'indicateur, alors la valeur de la fonction Ho de la surface est égale ou inférieure au pKa de l'indicateur. Des valeurs faibles de Ho, correspondent à des sites acides de force élevée. Ainsi, par exemple, une silice donnant une coloration rouge avec le p-diméthylaminoazobenzène et jaune avec le 2-amino-5- azotoluène aura une fonction d'acidité Ho comprise entre 3,3 et 2. Expérimentalement, le dosage s'effectue avec 0,2 g de silice placée dans un tube à essai en présence d'une solution d'indicateur à mg/l dans le cyclohexane. La silice est au préalable séchée à 190 C pendant 2 heures et conservée à l'abri de l'humidité dans un dessicateur. Par agitation, l'adsorption, si elle a lieu, se produit en quelques minutes et on note le changement de couleur visible & l'oeil nu ou éventuellement en étudiant les spectres d'adsorption caractéris- tiques des indicateurs colorés adsorbés, aussi bien dans leur forme acide que dans leur forme basique. La première caractéristique des silices de l'invention est qu'elles présentent une fonction d'acidité- telle que déterminée ci-dessus d'au moins 4,0. L'état de surface de la silice de l'invention est tel que des conditions sur le nombre de sites acides de surface sont remplies. Le nombre peut se mesurer en nombre de groupements OH- ou silanols par nm2. La détermination de ce nombre se fait de la manière suivante: le nombre de sites OH de surface est assimilé à la quantité d'eau libérée par la silice entre 190 C et 900 C. Les échantillons de silice sont préalablement séchés à 105 C pendant 2 heures. Une masse Po de silice est placée dans une thermobalance et portée à 190 C pendant 2 heures: soit P,90, la masse obtenue. La silice est portée ensuite à 900 C pendant 2 heures, soit P.,, la nouvelle masse obtenue. Le nombre de sites OH- est calculé par l'équation suivante: 66922,2 Pl,0 Pg90 NOH X A Pige dans laquelle: - No,' est le nombre de sites OH- par nm2 de surface - A est la surface spécifique du solide mesurée par BET et exprimée en m2/g. Dans le cas présent, les silices de l'invention présentent avantageusement un nombre d'OH'/nm2 inférieur ou égal à 12, plus particulièrement d'au plus 10 et notamment compris entre 6 et 10. La nature des sites OH des silices de l'invention qui constitue aussi une caractérisation de leur chimie de surface peut aussi être appréciée par le point de charge nulle. Ce point de charge nulle (PZC) est défini par le pH d'une suspension de silice pour lequel la charge électrique de la surface du solide est nulle et cela quelle que soit la force ionique du milieu. Ce PZC mesure le pH réel de la surface, dans la mesure o celle-ci est libre de toutes impuretés de type ionique. La charge électrique est déterminée par potentiomètrie. Le principe de la méthode est basé sur le bilan global des protons adsorbés ou désorbés sur la surface de la silice à un pH donné. A partir des équations décrivant le bilan global de l'opération, il est facile de montrer que la charge électrique c de la surface, prise par rapport à une référence correspondant & une charge de surface nulle, est donnée par l'équation: F c = - (H) - (OH-) A.M dans laquelle: - A représente la surface spécifique du solide en m2/g, - M est la quantité de solide dans la suspension en g, - F est le Faraday, - (H') ou (OH-) représente la variation par unité de surface de l'excès d'ions H' ou OH- respectivement sur le solide. Le protocole expérimental de détermination du PZC est le sui- vant: On utilise la méthode décrite par Berube et de Bruyn (J. Colloid Interface Sc. 1968, 27, 305). La silice est lavée au préalable dans de l'eau désionisée de haute résistivité (10 Méga.Ohm.cm), séchée puis dégazée. Pratiquement, on prépare une série de solutions à pHo = 8,5 par ajout de KOH ou HNO3 et contenant un électrolyte indifférent (KNO3) à une concentration variable entre 10- et 10-' Mole/l. A ces solutions, on ajoute une masse donnée de silice et on laisse le pH des suspensions obtenues se stabiliser sous agitation, à C et sous azote pendant 24 heures; soit pH'o sa valeur. Des solutions étalons sont constituées par le surnageant obtenu par centrifugation pendant 30 mn à 1000 t/mn d'une partie de ces mêmes suspensions; soit pH'o, le pH de ces surnageants. On ramène ensuite le pH d'un volume connu de ses suspensions et des solutions étalons correspondantes, à pHo en rajoutant la quantité 2646664. g nécessaire de KOH et on laisse les suspensions et les solutions étalons se stabiliser pendant 4 heures. Soit VOM-. No.- le nombre d'équivalents de base ajoutée pour passer de pH'o & pHo d'un volume (V) connu de suspension ou de solu- tion étalon. Le dosage potentiomètrique des suspensions et des solutions étalons est effectué à partir de pRo par addition d'acide nitrique jusqu'à pHf = 2,0. Préférentiellement, on procède par addition d'incrément d'acide correspondant & une variation de pH de 0,2 unité de pH. Après chaque addition, le pH est stabilisé pendant 1 mn. Soit VH+. N,.+ le nombre d'équivalents d'acide pour parvenir à pHf. A partir de pHo, on trace le terme (VH+. NH± VOH-. NO.-) en fonction des pH incrémentés pour toutes les suspensions (3 forces ioniques au moins) et pour toutes les solutions étalons correspon- dantes. Pour chaque valeur de pH (pas de 0,2 unité), on fait ensuite la différence entre la consommation de H' ou OH- pour la suspension et pour la solution étalon correspondante. On renouvelle cette opération pour toutes les forces ioniques. Ceci donne le terme (H') - (OH-) correspondant à la consomma- tion en protons de la surface. La charge de surface est calculée par l'équation ci-dessus. on trace ensuite les courbes charge de surface en fonction du pH pour toutes les forces ioniques considérées. Le PZC est défini par l'intersection des courbes. On ajuste la concentration en silice en fonction de la surface spécifique de celle-ci. Par exemple, on utilise des suspensions à 2 % pour les silices de 50 m2/g à 3 forces ioniques (0,1; 0,01 et 9,001 mole/l). Le dosage est effectué sur 100 ml de suspension en utilisant de l'hydroxyde de potassium à 0,1 M. En pratique, il est préférable que la valeur de ce PZC soit d'au moins 4, plus particulièrement comprise entre 4 et 6. Dans le cas d'une meilleure compatibilité avec les cations métalliques, elle est d'au plus 6,5. Pour une bonne compatibilité avec le fluor, il est préférable d'avoir un PZC d'au plus 7. Toujours pour l'amélioration de la compatibilité, notamment vis-à-vis du fluor, il est intéressant que la teneur en cations biva- lents et plus contenus dans la silice soit au plus égale à 1000 ppm. Notamment, il est souhaitable que la teneur en aluminium des silices de l'invention soit au plus de 500 ppm. D'autre part, la teneur en fer des silices de l'invention peut être avantageusement d'au plus 200 ppm. Par ailleurs, d'une manière préférentielle, la teneur en calcium peut être d'au plus 500 ppm et plus particulièrement d'au plus 300 ppm. Les silices de l'invention présentent aussi de préférence une teneur en carbone d'au plus 50 ppm et plus particulièrement d'au plus ppm. Les silices de l'invention qui sont compatibles avec les compo- sés organiques aminés sont également compatibles avec les différents cations métalliques intervenant dans les compositions de dentifrice. En effet, celles-ci peuvent entre autres contenir des cations métalliques d'une valence supérieure à 1 apportés par les molécules actives. A titre d'exmples, on peut citer les cations métalliques bivalents et plus choisis dans les groupes 2a, 3a, 4a et 8 de la classification périodique. Plus précisément, on peut citer les cations du groupe 2a, calcium, strontium, baryum, les cations du groupe 3 a, aluminium, indium, du groupe 4a, germanium, étain, plomb et du groupe 8: manganèse, fer, nickel, zinc, titane,- zirconium, palladium, etc... Lesdits cations peuvent être sous forme de sels minéraux, par exemple chlorure, fluorure, nitrate, phosphate, sulfate ou sous forme de sels organiques acétate, citrate, etc... Comme exemples plus spécifiques, on peut citer le citrate de zinc, le sulfate de zinc, le chlorure de strontium, le fluorure d'étain sous forme de sel simple (SnF2) ou sous forme de sel double (SnF2, KF), le chlorofluorure stanneux SnClF, le fluorure de zinc (ZnF2). Les silices de l'invention sont compatibles avec les différents cations métalliques. La compatibilité desdites silices avec les l1 cations définie selon les tests décrits ci-après est d'au moins environ 50 %, de préférence d'au moins 70 % et encore plus préféren- tiellement d'au moins 80 %. Les silices de l'invention peuvent donc être utilisées avanta- geusement dans les compositions de dentifrice contenant des cations bivalents et plus et, plus particulièrement, dans les compositions comprenant au moins l'un des composants suivants: citrate de zinc, sulfate de zinc, chlorure de strontium, fluorure d'étain. Selon un mode particulier de l'invention, les silices de l'in- vention peuvent être compatibles en outre avec les guanidines et, notamment, avec la chlorbexidine. La compatibilité mesurée par le test décrit ci-après est d'au moins environ 30 %. Elle peut être améliorée et être d'au moins 60 % et, de préférence, d'au moins 90 %. Dans ce cas, la silice présente une teneur en anions du type S042-, Cl-, NO,-, P043', C03'2 d'au plus 5.10-3 mole pour 100 g de silice. Cette compatibilité sera d'autant plus grande que cette teneur sera faible. Selon des variantes préférées elle sera d'au plus 1.10'- moles, et plus particulièrement 0,2.10-3 moles pour 100 g de silice. Dans le cas de silices préparées à partir d'acide sulfurique, on exprimera plus commodément cette teneur en anion par une teneur exprimée en SO4' et en poids. Dans ce cas, cette teneur est d'au plus 0,1 %. Selon une variante préférée de l'invention, cette teneur est d'au plus 0,05 % et plus particulièrement d'au plus 0,01 %. Les silices de l'invention sont donc particulièrement bien adaptées pour être mises en oeuvre dans des formulations de dentifrice contenant des guanidines, bisguanides. On peut mentionner ceux décrits dans le brevet US 3 934 002 ou 4 110 083, dont l'enseignement est incorporé ici par référence. Le pH des silices selon l'invention mesuré selon la norme NFT 45-007 est généralement au plus de 8. Il est plus particulièrement compris entre 6,0 et 7,5. Les caractéristiques ci-dessus permettent d'avoir une silice compatible avec les composés organiques aminés précités, les cations métalliques et suivant le cas, avec en plus les fluorures et les guanidines, en particulier la chlorhexidine. Outre les caractéristiques de chimie de surface qui viennent d'être décrites ci-dessus et qui conditionnent les compatibilités, les silices de l'invention présentent aussi des caractéristiques physiques qui les rendent parfaitement adaptées à leur application en denti- frice. Ces caractéristiques de type structurel vont être décrites cidessous. Généralement la surface BET des silices de l'invention est comprise entre 40 et 600 m2/g, plus particulièrement entre 40 et 350 m2/g. Leur surface CTAB varie habituellement entre 40 et 400 m2/g, plus particulièrement entre 40 et 200 m2/g. La surface BET est déterminée selon la méthode de BRUNAUER- EMMET-TELLER décrite dans the Journal of the American Chemical Society vol. 60, page 309, February 1938 et selon la norme NF X11-622 (3.3). La surface CTAB est la surface externe déterminée selon la norme ASTM D3765 mais en pratiquant l'adsorption de bromure d'hexadécyltri- méthyl ammonium (CTAB) à pH 9 et en prenant comme aire projetée de la s15 molécule de CTAB 35 12. Les silices de l'invention peuvent bien entendu correspondre aux trois types habituellement distingués dans le domaine du dentifrice. Ainsi, les silices de l'invention peuvent être du type abrasif. Elles présentent alors une surface BET comprise entre 40 et 300 m2/g. Dans ce cas, la surface CTAB est comprise entre 40 et 100 m2/g. Les silices de l'invention peuvent aussi être du type épais- sissant. Elles ont alors une surface BET comprise entre 120 et 450 m2/g, plus particulièrement 120 et 200 m2/g. Elles pourront présenter alors une surface CTAB entre 120 et 400 m2/g, plus parti- culièrement entre 120 et 200 m2/g. Enfin, selon un troisième type, les silices de l'invention peuvent être bifonctionnelles. Elles possèdent ici une surface BET comprise entre 80 et 200 m2/g. La surface CTAB est alors comprise entre 80 et 200 m2/g. Les silices de l'invention peuvent aussi présenter une prise d'huile comprise entre 80 et 500 cm3/100 g déterminée selon la norme NFT 30-022 (mars 53) en mettant en oeuvre le phtalate de dibutyle. Plus précisément, cette prise d'huile sera comprise entre 100 et cm3/100 g pour les silices abrasives; 200 et 400 pour les silices épaississantes et 100 et 300 pour les bifonctionnnelles. Par ailleurs, toujours en vue de l'application en dentifrice, les silices ont préférentiellement une taille de particules comprise entre 1 et 10 pm. Cette taille moyenne (de) de particules est mesurée par Counter-Coulter. La densité apparente variera généralement entre 0,01 et 0,3. Selon un mode de réalisation particulier de l'invention, les silices sont des silices de précipitation. Enfin, les silices de l'invention présentent un indice de réfraction généralement compris entre 1,440 et 1,465. Le procédé de préparation des silices de l'invention va main- tenant être décrit plus particulièrement. Comme indiqué plus haut, ce procédé est du type comprenant la réaction d'un silicate avec un acide ce qui donne lieu à la formation d'une suspension ou d'un gel de silice. Il est à noter que l'on peut utiliser tout mode opératoire connu pour arriver à cette suspension ou ce gel, (addition d'acide sur un pied de cuve de silicate, addition simultanée totale ou partielle d'acide et de silicate sur un pied de cuve d'eau ou de solution de silicate etc...) le choix se faisant essentiellement en fonction des caractéristiques physiques de la silice que l'on désire obtenir. Un mode de réalisation préférentiel de l'invention consiste à préparer la suspension ou le gel de silice en ajoutant simultanément le silicate et l'acide sur un pied de cuve qui peut être de l'eau, une dispersion colloïdale de silice contenant de 0 à 150 g/l de silice exprimée en SiO2, un silicate ou un sel minéral ou organique, de préférence de métal alcalin tel que, par exemple, le sulfate de sodium, l'acétate de sodium. * L'addition des deux réactifs se fait de manière simultanée de telle sorte que le pH soit maintenu constant entre 4 et 10, de préférence entre 8,5 et 9,5. La température est avantageusement comprise entre 60 C et 95 C. Un mode de préparation de la dispersion colloïdale de silice ayant de préférence une concentration entre 20 et 150 g/l consiste à chauffer une solution aqueuse de silicate par exemple entre 60 C et C et à ajouter l'acide dans ladite solution aqueuse jusqu'à obten- tion d'un pH compris entre 8,0 et 10,0 de préférence aux environs de 9,5. La concentration de la solution aqueuse de silicate exprimée en SiO2 est de préférence comprise entre 20 et 150 g/l. On peut faire appel à un acide dilué ou concentré: sa normalité pouvant varier entre 0,5 N et 36 N, de préférence entre 1 et 2 N. Dans ce qui précède, on entend par silicate avantageusement un silicate de métal alcalin et, de préférence, un silicate de sodium de rapport pondéral SiOz/Na2O compris entre 2 et 4, de préférence égal à 3,5. Pour ce qui est de l'acide, il peut être gazeux, comme le gaz carbonique ou liquide, de préférence, l'acide sulfurique. Dans une autre étape du procédé de l'invention, on soumet la suspension ou le gel à des opérations de mûrissements. On effectue un premier mûrissement à un pH d'au plus 8,5 et compris entre 6 et 8,5, par exemple, de préférence à 8,0. Le mûrisse- ment se fait de préférence à chaud, par exemple à une température comprise entre 60 C et 100 C, de préférence 95 C et sur une durée qui peut varier entre 10 minutes et 2 heures. Une autre variante d'exécution de l'invention consiste à prépa- rer une suspension ou un gel de silice en ajoutant progressivement l'acide dans un pied de cuve contenant le silicate jusqu'à obtention du pH de mûrissement désiré. Cette opération est conduite à une température comprise, de préférence, entre 60 C et 95 C. On effectue ensuite le mûrissement de la suspension du gel de silice dans les conditions décrites précédemment. On réalise ensuite un deuxième mûrissement à un pH inférieur à 6, de préférence, compris entre 5 et 6 et, encore plus préférentiel- lement, égal à 5,5. Les conditions de température et de durée sont celles du premier mûrissement. A cet effet, on amène le pH au pH de mûrissement souhaité par ajout d'acide. On peut faire appel, par exemple, à un acide minéral tel que l'acide nitrique, chlorhydrique, sulfurique, phosphorique ou bien à l'acide carbonique formé par barbotage de gaz carbonique. On réalise un troisième mûrissement à un pH inférieur à 5,0, de préférence compris entre 3 et 5 et, encore plus préférentiellement, aux environs de 4,0. I5 Les conditions de température et de durée sont celles des deux autres mûrissements. On atteint le pH de mûrissement souhaité par ajout d'acide. On procède alors à la séparation de la silice du milieu réac- tionnel selon tout moyen-connu, filtre sous vide ou filtre presse par exemple. On recueille ainsi un gâteau de silice. Ensuite le procédé selon l'invention peut être mis en oeuvre selon deux variantes principales. La première variante concerne la préparation de silices compa- tibles avec les composés organiques aminés et les cations métalliques bivalents et plus. Dans ce cas, le procédé comporte un lavage du gâteau qui est réalisé dans des conditions telles que le pH de la suspension ou du milieu avant séchage doit répondre à l'équation suivante: - pH = d - e log (D) (III) dans l'équation (III) e est une constante supérieure ou égale à 0,6 et inférieure ou égale à 1,0, 20. d est une constante supérieure ou égale à 7,0 et inférieure ou égale à 8,5, (D) représente la conductivité électrique de la suspension aqueuse de silice exprimée en microsiemens.cm-'. A cet effet, on peut envisager de faire un lavage à l'eau, généra- lement désionisée et/ou un lavage à l'aide d'une solution acide ayant un pH compris entre 2 et 7. Cette solution acide peut être par exemple une solution d'un acide minéral tel que l'acide nitrique. Toutefois selon un mode de réalisation particulier de l'invention, cette solution acide peut aussi être une solution d'un acide organique notamment d'un acide organique complexant. Cet acide pourra être choisi dans le groupe des acides carboxyliques, dicarboxyliques, hydroxycarboxyliques et amino-carboxyliques. On peut citer comme exemple de tels acides l'acide acétique et pour les acides complexants, l'acide tartrique, l'acide maléique, l'acide glycérique, l'acide gluconique, l'acide citrique. Il peut être avantageux, surtout dans le cas de l'emploi d'une solu- tion d'un acide minéral, de procéder & un ultime lavage par de l'eau désionisée. La deuxième variante se rapporte à la préparation de silices qui soient en outre compatibles avec les guanidines et, notamment, la chlorhexidine. En pareil cas, on effectue un lavage plus poussé. Il doit être poursuivi jusqu'à ce que l'on obtienne un filtrat de lavage dont la conductivité soit d'au plus 200 microsiemens.cm-s, de préférence inférieure & 100 microsiemens.cma-. Comme mentionné précédemment, il importe que la concentration en anions soit d'au plus 5.10-3 mole pour g de silice. On peut effectuer, selon le cas, un ou plusieurs lavages, généralement deux à l'eau, de préférence désionisée et/ou à l'aide d'une solution aqueuse d'un acide organique, notamment ceux précités. D'un point de vue pratique, les opérations de lavage peuvent se faire par passage de la solution de lavage sur le gâteau ou par introduction de celle-ci dans la suspension obtenue, après délitage du gâteau. En effet le gâteau de filtration est soumis avant l'opération de séchage à un délitage qui peut être effectué par tout moyen connu, par exemple, à l'aide d'un agitateur tournant à grande vitesse. Le gâteau de silice, avant ou après lavage, est donc délité puis séché selon tout moyen connu. Le séchage peut se faire par exemple, dans un four tunnel ou à moufle ou par atomisation dans un courant d'air chaud dont la température d'entrée peut varier entre 200 C et 500 C environ et la température de sortie entre 80 C et 100 C envi- ron: le temps de séjour étant compris entre 10 secondes et 5 minutes. Le produit séché peut être broyé si nécessaire pour obtenir la granulométrie désirée. L'opération est conduite dans un appareillage classique: broyeur à couteaux ou broyeur à jet d'air. L'invention concerne aussi des compositions dentifrices conte- nant les silices du type décrit ci-dessus ou obtenues par le procédé qui vient d'être étudié. La quantité de silice selon l'invention utilisée dans les compositions dentifrices peut varier dans de larges limites: elle est habituellement comprise entre 5 et 35 %. Les silices de l'invention s'appliquent particulièrement bien aux compositions dentifrices contenant au moins un élément choisi dans le groupe comprenant les fluorures, les phosphates, les guanidines, dont la chlorhexidine. Elles peuvent en effet présenter une compati- bilité selon les tests décrits ci-après d'au moins 90 % pour chacun de ses éléments. Elles conviennent également bien aux compositions dentifrice contenant au moins un élément choisi dans le groupe comprenant les composants organiques aminés et les composants apportant un cation métallique bivalent et plus. Elles peuvent alors présenter une compa- tibilité selon les tests.décrits ci-après qui peut atteindre 80 % pour chaque élément. Les silices de l'invention sont particulièrement bien adaptées aux formulations de dentifrice comprenant simultanément au moins un élément choisi dans le groupe des fluorures minéraux simples et des fluorures organiques, au moins un élément choisi dans le groupe des alkylbétaines et au moins un élément choisi dans le groupe des guanidines, en particuler la chlorhexidine. On peut mentionner plus précisément les formulations comprenant un fluorure de sodium et/ou un fluorure d'étain et/ou une amine fluorée notamment l'hydrofluorure de cétylamine, le dihydrofluorure de bis(hydroxyéthyl)-aminopropyl-N-hydroxyéthyl-octadécylamine et une alkylbétaine et de la chlorhexidine. Les silices de l'invention sont en outre compatibles avec les copolymères acide maléique-vinyléthyléther et peuvent donc aussi être incorporées à des compositions dentifrices comprenant ces copolymères. En ce qui concerne les composés fluorés, leur quantité corres- pond de préférence à une concentration en fluor dans la composition comprise entre 0,01 et 1 % en poids et plus particulièrement 0,1 % à 0,5 %. Les composés fluorés sont en particulier les sels de l'acide monofluorophosphorique et particulièrement ceux de sodium, potassium, lithium, calcium, aluminium et ammonium, le mono et le difluorophos- phate ainsi que des fluorures variés contenant le fluor sous forme d'ion lié particulièrement les fluorures alcalins comme ceux de sodium, lithium, potassium, le fluorure d'ammonium, le fluorure stanneux, le fluorure de manganèse, le fluorure de zirconium, le fluorure d'aluminium ainsi que des produits d'addition de ces fluo- rures entre eux ou avec d'autres fluorures, tels que les fluorures de potassium ou de sodium ou de manganèse. D'autres fluorures sont également utilisables pour la présente invention comme, par exemple, le fluorure de zinc, le fluorure de germanium, le fluorure de palladium, le fluorure de titane, les fluozirconates alcalins par exemple de sodium ou de potassium, le fluozirconate stanneux, le fluoborate ou les fluosulfates de sodium, de potassium. Les composés fluorés organiques mentionnés au début de la description peuvent également être utilisés, de préférence le fluorure de cétylamine et le dihydrofluorure de bis-(hydroxyéthyl)aminopropyl N-hydroxyéthyl octadécylamine. En ce qui concerne les composants apportant les cations métalli- ques bivalents et plus, parmi ceux précités dans la description, les plus couramment rencontrés sont le citrate de zinc, le sulfate de zinc, le chlorure de strontium, le fúluorure d'étain. Pour les éléments utilisables comme agents anti-plaques du type polyphosphates ou polyphosphonates, guanidines, bis-biguanides on peut mentionner ceux indiqués dans les brevets US 3.934.002 ou 4.110.083 dont l'enseignement est incorporé ici. Les compositions dentifrices peuvent contenir en outre un liant. Les principaux liants utilisés sont notamment choisis parmi: - les dérivés cellulosiques: méthylcellulose, hydroxyéthyl- cellulose, carboxyméthylcellulose sodique, - les mucilages: carraghénates, alginates, agar-agar et gélo- ses, - les gommes: gommes arabique et adragante, gomme xanthane, gomme karaya, - les polymères carboxyvinyliques et acryliques, - les résines de polyoxyéthylène. Outre les silices de l'invention, les compositions dentifrices peuvent contenir aussi un ou plusieurs autres agents abrasifs polis- sants choisis notamment parmi: - le carbonate de calcium précipité, - le carbonate de magnésium, - les phosphates de calcium, di- et tricalciques, - le métaphosphate de sodium insoluble, - le pyrophosphate de calcium, l'oxyde de titane (agent de blanchiment), - les silicates, - les alumines et silico-aluminates, - les oxydes de zinc et d'étain, - le talc, - le kaolin. Les compositions dentifrices peuvent aussi comprendre des tensio-actifs, des humectants, des agents aromatisants, édulcorants et des colorants et des conservateurs. Les principaux tensio-actifs utilisés sont notamment choisis parmi: - le laurylsulfate de sodium, - le lauryléthersulfate et le laurylsulfoacétate de sodium, - le dioctylsulfosuccinate de sodium, - le laurylsarcosinate de sodium, - le ricinoléate de sodium, - les monoglycérides sulfatés. Les principaux agents humectants utilisés sont notamment choisis parmi les polyalcools comme: - le glycérol, - le sorbitol, généralement en solution & 70 % dans l'eau, - le propylène glycol. Les principaux agents aromatisants (parfum) sont notamment choisis parmi: les essences d'anis, de badiane, de menthe, de baie de genièvre, de cannelle, de girofle et de rose. Les principaux agents édulcorants sont notamment choisis parmi les imides orthosulfobenzoïques et le cyclamates. Les principaux colorants utilisés sont notamment choisis selon la couleur désirée parmi: - coloration rouge et rose: amaranthe, azorubine, cachou, coccine nouvelle (PONCEAU 4 R), cochenille, érythrosine, - coloration verte: chlorophylle et chlorophylline, - coloration jaune: jaune soleil (Orange S) et jaune de quino- leine. Les principaux conservateurs les plus utilisés sont: les parahydroxybenzoates, le formol et les produits qui en dégagent, l'héxétidine, les ammoniums quaternaires, l'hexachlorophène, le bromophène et l'hexamédine. Enfin, les compositions dentifrices contiennent des agents thérapeutiques dont les principaux sont notamment choisis parmi: - les antiseptiques et les antibiotiques, - les enzymes, - les oligo-éléments et les composés fluorés qui ont été décrits ci-dessus. Des exemples concrets mais non limitatifs de l'invention vont maintenant être donnés. Auparavant, le protocole de mesure du pH en fonction de la conductivité et de la concentration ainsi que les tests pour la mesure de la compatibilité de la silice avec différents éléments vont être décrits. PROTOCOLE DE MESURE DU pH EN FONCTION DE LA CONCENTRATION EN SILICE ET DE LA CONDUCTIVITE Des suspensions de silice de concentration croissante variant de 0 à 25 % en poids sont constituées en dispersant une masse m de silice préalablement séchées à 120 C pendant 2 heures dans une masse 100-m d'eau désionisée et dégazée (Qualité Millipore). Les suspensions sont agitées pendant 24 heures à 25 C. Le pH des suspensions et des solutions obtenues après centri- fugation d'une partie de la suspension à 8000 tours/mn pendant 40 mn et filtration sur filtre Millipore 0,22 pm, sont mesurés à 25 C sous atmosphère d'azote avec un système de mesure de type Titroprocessor Metrohm 672. De la même façon, on mesure la conductivité des suspensions et des solutions obtenues comme précédemment à 25 C avec un conductivi- mètre Radiometer (CDM83) équipé d'une cellule de type CDC304 de constante de cellule égale à 1 cm-1. La conductivité est exprimée en $Siemens/cm. L'effet de suspension (SE) est défini par la différence de pH entre le pH d'une suspension à 20 % en silice et le pH de sa solution surnageante séparée par centrifugation. Mesure de la compatibilité avec le dihydrofluorure de bis (hydroxyéthyl)aminopropyl-N-hydroxyéthyl-octadécylamine 1) Une solution aqueuse (1) contenant 1,65 % d'amine fluorée est constituée en ajoutant 5 g de solution d'amine fluorée & 33 % dans le propanediol dans 95 g d'eau bi-distillée. 2) On disperse 4 g de silice dans 16 g de solution obtenue en 1). La suspension ainsi obtenue est agitée pendant 4 semaines à 37 C. 3) La suspension est ensuite centrifugée & 8000 tours/mn pendant mn et le surnageant obtenu (3) est filtré sur filtre Millipore 0,22 pm. 4) La concentration en amine fluorée libre est déterminée par microanalyse de l'azote dans la solution obtenue en 1) et dans le surnageant obtenu en 3). ) La compatibilité est déterminée par la relation ci-dessous: % compatibilité = concentration en N dans le surnageant (3) x 100 concentration en N dans la solution (1) Par la suite, % Compatibilité en amine fluorée est désigné par AF. Mesure de la compatibilité avec l'hydrofluorure de cétylamine 1) Une solution aqueuse (1) contenant 1,72 % d'amine fluorée est constituée en dissolvant 1,72 g d'hydrofluorure de cétylamine dans 98,28 g d'eau bi-distillée. 2) On disperse 4 g de silice dans 16 g de solution obtenue en 1). La suspension ainsi obtenue est agitée pendant 4 semaines à 37 C. 3) La suspension est ensuite centrifugée & 8000 tours/mn pendant mn et le surnageant obtenu (3) est filtré. sur filtre Millipore 0,22 pm. 4) La concentration en amine fluorée libre est déterminée par microanalyse de l'azote dans la solution obtenue en 1} et dans le surnageant obtenu en 3). ) La compatibilité est déterminée par la relation ci-dessous: % compatibilité = concentration en N dans le surnageant (3) x 100 concentration en N dans la solution (1) Par la suite, % Compatibilité en amine fluorée est désigné par AFt. Mesure de la compatibilité avec une alkylbétaine L'alkylbétaine mise en oeuvre est un produit commercialisé par AKSO sous la marque ARMOTERIC LB. 1) Une solution aqueuse (1) contenant 2,0 % d'alkylbétaine est constituée en dissolvant 6,67 g d'alkylbétaine à 30 % dans 93,33 g d'eau bi-distillée. 2) On disperse 4 g de silice dans 16 g de solution obtenue en 1). La suspension ainsi obtenue est agitée pendant 4 semaines & 37 C. 3) La suspension est ensuite centrifugée à 8000 tours/mn pendant mn et le surnageant obtenu (3) est filtré sur filtre Millipore 0,22 pm. 4) La concentration en alkylbétaine libre est déterminée par microanalyse du carbone organique dans la solution obtenue en 1) et dans le surnageant obtenu en 3). - ) La compatibilité est déterminée par la relation ci-dessous: % compatibilité = concentration en C dans le surnageant (3) x 100 concentration en C dans la solution (1) Par la suite, % Compatibilité alkylbétaine est désigné par aBéta. Mesure de la compatibilité avec une alkylamidoalkylbétaine 1) Une solution aqueuse (1) contenant 2,0 % d'alkylamidoalkyl- bétaine est constituée en dissolvant 6,67 g d'alkylamidoalkylbétaine à % dans 93,33 g d'eau bi-distillée. 2) On disperse 4 g de silice dans 16 g de solution obtenue en 1). La suspension ainsi obtenue est agitée pendant 4 semaines à 37 C. 3) La suspension est ensuite centrifugée à 8000 tours/mn pendant mn et le surnageant obtenu (3) est filtré sur filtre Millipore 0,22 pm. 4) La concentration en alkylamidoalkylbétaine libre est déter- minée par microanalyse du carbone organique dans la solution obtenue en 1) et dans le surnageant obtenu en 3). ) La compatibilité est déterminée par la relation ci-dessous: % compatibilité = concentration en C dans le surnageant (3) x 100 concentration en C dans la solution (1) Par la suite, % Compatibilité alkylamidoalkylbétaine est désigné par Béta. Mesure de la compatibilité avec la chlorhexidine 4 g de silice sont dispersés dans 16 g d'une solution aqueuse de chlorhexidine de concentration 1 % en digluconate de chlorhexidine. La suspension est agitée pendant 24 heures à 37 C. La suspension est ensuite centrifugée à 20000 t/mn pendant 30 mn et le surnageant obtenu est filtré sur filtre Millipore 0,2 gm. Par la suite 0,5 ml de solution ainsi filtrée est prélevé et dilué dans 100 ml d'eau dans une fiole jaugée. Cette solution consti- tue la solution de l'essai. Une solution de référence est constituée selon le même protocole mais en absence de silice. Une solution aqueuse à 1 % de digluconate de chlorhexidine est agitée pendant 24 heures à 37 C, puis est centri- fugée à 20000 t/mn et le surnageant est filtré sur filtre Millipore de 0, 2 pm. 0,5 ml de solution ainsi obtenue est dilué dans 100 ml d'eau dans une fiole jaugée. On mesure ensuite l'absorbance des deux solutions à 254 nm à l'aide d'un spectrophotomètre (Uvikon 810/820). La quantité de chlorhexidine libre notée % Compatibilité, est déterminée par le rapport: Absorbance de l'essai % compatibilité = x 100 Absorbance de la référence Mesure de la compatibilité avec les fluorures 4 g de silice sont dispersés dans 16 g de solution a 0,3 % de fluorure de sodium (NaF). La suspension est agitée pendant 24 heures à 37 C. Après centrifugation de la suspension A 20000 t/mn pendant 30 mn, le surnageant est filtré sur filtre Millipore 0,2 pm. La solution ainsi obtenue, constitue la solution de l'essai. Une solution de référence est constituée en utilisant le même protocole mais en absence de silice. La compatibilité avec les fluorures est déterminée par le % de fluorure libre mesuré par électrode sélective à fluorure (Orion). Elle est déterminée par la relation ci-dessous. Concentration en F de l'essai (ppm) % compatibilité = x 100 Concentration en F de la référence (ppm) Mesure de la compatibilité avec le zinc 4 g de silice sont dispersés dans 100 ml de solution à 0,06 % de ZnSO4, 7H20. On obtient une suspension dont le pH est stabilisé à 7 pendant 15 minutes par ajout de NaOH ou HzSO4. La suspension est agitée ensuite pendant 24 heures à 37 C puis est centrifugée à 20000 t/mn pendant 30 mn. Le surnageant filtré sur filtre Millipore 0,2 gm, constitue la solution de l'essai. Une solution de référence est constituée en suivant le même protocole mais en absence de silice. La concentration en zinc libre des deux solutions est déterminée par absorption atomique (214 nm). La compatibilité est déterminée par la relation ci-dessous: Concentration en Zn de l'essai (ppm) % compatibilité = x 100 Concentration en Zn de la référence (ppm) Mesure de la compatibilité avec les pyrophosphates de sodium et de potassium 4 g de silice sont dispersés dans 16 g de suspension à 1,5 % de pyrophosphate de sodium ou de potassium. La suspension est agitée pendant 24 heures & 37 C puis est centrifugée à 20000 t/mn pendant 30 mn. Le surnageant est filtré sur filtre. Millipore 0,2 pm. 0,2 g de solution diluée dans 100 ml d'eau dans une fiole jaugée, constitue la solution de l'essai. Une solution de référence est constituée en suivant le même protocole mais en absence de silice. La concentration en ion pyrophosphate (P207'-) libre des deux solutions est déterminée par chromatographie ionique (système DIONEX 2000i) équipé d'un intégrateur. La compatibilité est déterminée par le rapport des aires des pics obtenus sur les chromatogrammes et correspondant au temps de rétention du pyrophosphate, de l'essai et de la référence. Aire du pic de l'essai % compatibilité = x 100 Aire du pic de la référence EXEMPLE 1 Dans un réacteur équipé d'un système de régulation de tempéra- ture et de pH et d'un système d'agitation à hélice (Mixel), on intro- duit 8,32 1 de silicate de sodium de concentration en silice de 130 g/1 et de rapport molaire SiO2/Na2o = 3,5 et 8,33 1 d'eau permutée de conductivité 1 pS/cm. Après la mise en marche de l'agitation (350 t/mn}, le pied de- cuve ainsi constitué est chauffé à 90 C. Lorsque la température est atteinte, on procède à l'addition d'acide sulfurique de concentration 80 g/1 avec un débit constant de 0,40 1/mn pour amener le pH à 9,5. On procède par la suite à l'addition simultanée de 45,25 1 de silicate de sodium de concentration en silice de 130 g/l, de rapport molaire SiO2/Na2O = 3,5 et de débit égal à 0,754 1/mn et de 29,64 1 d'acide sulfurique à 80 g/l. Le débit d'acide sulfurique et ajusté de manière à maintenir le pH du milieu réactionnel à une valeur constante de 9,5. Après 60 mn d'addition, on arrête l'addition de silicate de sodium et on continue l'ajout d'acide sulfurique avec un débit de 0,494 1/mn jusqu'à stabilisation du pH du mélange réactionnel à 8,0. Pendant cette phase, la température du milieu est portée à 95 C. On réalise, par la suite, un mûrissement de 30 mn à ce pH et à 95 C. Pendant le mûrissement, le pH est maintenu à 8 par ajout d'acide. En fin de mûrissement, le pH est amené à 5,5 par ajout d'acide sulfurique avec un débit de 0,494 1/mn et on réalise par la suite un mûrissement de 30 mn à ce pH et à 95 C. En fin de mûrissement, le pH est amené à 3,5 par ajout d'acide sulfurique. Ce pH est maintenu à 3,5 pendant 30 mn. Après arrêt du chauffage, le mélange est filtré et le gâteau obtenu est lavé à l'eau désionisée jusqu'à obtention d'un filtrat de conductivité égale à 2000 pS/cm. Le gâteau obtenu après lavage est dispersé en présence d'eau désionisée pour former une suspension de concentration en silice égale à 10 %. Le pH de la suspension est ajusté à 6 par ajout d'acide acétique. On procède à une deuxième filtration suivie d'un lavage à l'eau de manière à ajuster la conductivité à 500 lS/cm et d'un lavage avec de l'eau de pH ajusté à 5 par l'acide acétique de manière à ajuster le pH à 5,5. On vérifie par la suite que la relation suivante est vérifiée: pH s 8,20 0,91 log (D) Le gâteau est ensuite délité et la silice est séchée par atomi- sation. On procède enfin à un broyage de la silice obtenue sur un broyeur à couteaux pour obtenir une poudre dont le diamètre moyen des agglomérats mesuré au COUNTER-COULTER est de 8 pm. Les caractérisations physico-chimiques de la silice ainsi obtenue sont regroupées dans le tableau ci-dessous: Surface BET m2/g 65 Surface CTAB m2/g 60 Prise DOP ml/100 g silice 125 Volume poreux Hg cm3/g 1,90 pH (5 % d'eau) 6,2 Indice de réfraction 1,450 Translucidité % 90 SOC' ppm 100 Na' ppm 60 A13 ppm 200 Fe3 ppm 120 Ca" ppm 30 C1- ppm 20 C ppm 5 On récapitule dans le Tableau I les caractéristiques de chimie de surface de la silice de l'invention et l'on donne dans le Tableau I les résultats de la compatibilité avec les composés organiques aminés et dans le Tableau II les résultats de compatibilité avec les compo- sants classiques des formulations de dentifrice: chlorhexidine, fluorure, zinc, pyrophosphate. EXEMPLE 2 Dans un réacteur équipé d'un système de régulation de tempéra- ture et de pH et d'un système d'agitation & hélice (Mixel), on intro- * duit 5,30 1 de silicate de sodium de concentration en silice de 135 g/l et de rapport molaire SiO2/Na2O = 3,5 et 15,00 1 d'eau permu- tée de conductivité 1 pS/cm. Après la mise en marche de l'agitation (350 t/mn), le pied de cuve ainsi constitué est chauffé à 90 C. Lorsque la température est atteinte, on procède à l'addition d'acide sulfurique de concentration 80 g/l avec un débit constant de 0,38 1/mn pour amener le pH & 9,5. On procède par la suite à l'addition simultanée de 44,70 1 de silicate de sodium de concentration en silice de 135 g/l, de rapport molaire SiO2/Na20 = 3,5 et de débit égal à 0,745 1/mn et de 25,30 1 d'acide sulfurique & 80 g/l. Le débit d'acide sulfurique est ajusté de manière & maintenir le pH du milieu réactionnel à une valeur constante de 9,5. Apres 60 mn d'addition, on arrête l'addition de silicate de sodium et on continue l'ajout d'acide sulfurique avec un débit de 0,350 1/mn jusqu'à stabilisation du pH du mélange réactionnel & 8,0. Pendant cette phase, la température du milieu est portée à 95 C. On réalise, par la suite, un mûrissement de 30 mn à ce pH et à 95 C. Pendant le mûrissement, le pH est maintenu à 8 par ajout d'acide. En fin de mûrissement, le pH est amené à 5,0 par ajout d'acide sulfurique avec un débit de 0,400 1/mn et on réalise par la suite un mûrissement de 30 mn à ce pH et à 95 C. En fin de mûrissement, le pH est amené & 3,5 par ajout d'acide sulfurique. Ce pH est maintenu à 3,5 pendant 30 mn. Après arrêt du chauffage, le mélange est filtré et le gâteau obtenu est lavé à l'eau désionisée jusqu'à obtention d'un filtrat de conductivité égale à 2000 VS/cm. Le gâteau est ensuite délité en présence d'eau pour former une suspension à 20 % en silice et on ajuste le pH à 5,1 de manière à ce que la relation suivante soit vérifiée: pH s 8,20 - 0,91 log (D) La silice est séchée par atomisation et broyée sur un broyeur à couteaux pour obtenir une poudre dont le diamètre moyen des agglomé- rats est de 8 pm. Les caractérisations physico-chimiques de la silice ainsi obtenue sont regroupées dans le tableau ci-dessous: Surface BET m2/g 100 Surface CTAB m2/g 80 Prise DOP ml/100 g silice 200 Volume poreux Hg cm3/g 3,35 pH (5 % eau) 6,5 Indice de réfraction 1,455 Translucidité % 95 S04= % 0,5 Na' % 0,25 A13 ppm 350 Fe3 ppm 120 Ca2 ppm 50 Cl- ppm 20 C ppm 5 Onrécapitule dans le Tableau I les caractéristiques de chimie de surface de la silice de l'invention et l'on donne dans le Tableau I les résultats de la compatibilité avec les composés organiques aminés et dans le Tableau II les résultats de cOmpatibilité avec les compo- sants classiques des formulations de dentifrice: chlorhexidine, fluorure, zinc, pyrophosphate. EXEMPLE 3 Dans un réacteur équipé d'un système de régulation de tempéra- ture et de pH et d'un système d'agitation à hélice (Mixel), on intro- duit 5,60 1 de silicate de sodium de concentration en silice de 135 g/l et de rapport molaire SiO2/Na2O = 3,5. Après la mise en marche de l'agitation (350 t/mn), le pied de cuve ainsi constitué est chauffé à 85 C. Lorsque la température est atteinte, on procède à l'addition d'acide sulfurique de concentration 85 g/l préchauffé à 70 C avec un débit constant de 0,50 1/mn pour amener le pH à 9,7. On procède par la suite à l'addition simultanée de 52,64 1 de silicate de sodium de concentration en silice de 135 g/l, de rapport molaire SiO2/Na2O = 3,5 et de débit égal à 0,745 1/mn et de 30,00 1 d'acide sulfurique à 85 g/l. Le débit d'acide sulfurique est ajusté de manière à maintenir le pH du milieu réactionnel à une valeur constante de 9,7. L'addition simultanée est effectuée à 85 C en utilisant des réactifs préchauffés à 70 C. Après 45 mn d'addition, on arrête l'addition de silicate de sodium et on continue l'ajout d'acide sulfurique avec un débit de 0,450 1/mn jusqu'à stabilisation du pH du mélange réactionnel à 8,0. Pendant cette phase, la température du milieu est portée à 95 C. On réalise, par la suite, un mûrissement de 10 mn à ce pH et à 95 C. Pendant le mûrissement, le pH est maintenu à 8 par ajout d'acide. En fin de mQrissement, le pH est amené à 5,0 par ajout d'acide sulfurique avec un débit de 0,750 1/mn et on réalise par la suite un mûrissement de 15 mn à ce pH et à 95 C. En fin de mûrissement, le pH est amené à 3,7 par ajout d'acide sulfurique. Ce pH est maintenu à 3,7 pendant 60 mn. Après arrêt du chauffage, le mélange est filtré et le gâteau obtenu est lavé à l'eau désionisée jusqu'à obtention d'un filtrat de conductivité égale à 2500 pS/cm. Le gâteau et ensuite délité en présence d'eau pour former une suspension à 20 % en silice et on ajuste le pH à 5,5 de manière à ce que la relation suivante soit vérifiée: pH - 7,5 - 0,70 log (D) La silice est séchée par atomisation et broyée sur un broyeur à couteaux pour obtenir une poudre dont le diamètre moyen des agglomé- rats est de 8 gm. Les caractérisations physico-chimiques de la silice ainsi obtenue sont regroupées dans le tableau ci-dessous: Surface BET m2/g 200 Surface CTAB m2/g 55 Prise DOP ml/100 g silice 110 Volume poreux Hg cm3/g 2,65 pH (5 % eau) 7,0 Indice de réfraction 1,460 Translucidité % 85 S04 % 200 Na' % 60 A13A ppm 150 Fe" ppm 120 Ca2 ppm 50 Cl- ppm 20 C ppm 5 On récapitule dans le Tableau I, ci-après, les caractéristiques de chimie de surface des silices de l'invention décrites dans les exemples 1 à 3. On donne également dans le Tableau I, les résultats de compati- bilité des silices de l'invention avec les composés organiques aminés. On mentionne dans le Tableau II, ci-après, les résultats de compatibilité avec les composants classiques intervenant dans les formulations de dentifrices: chlorhexidine, fluorure, zinc, pyro- phosphate. A titre comparatif, on consigne dans les Tableaux I et II, les caractéristiques et les différentes compatibilités de silices commer- ciales dont la liste ci-après définie constitue une gamme représen- tative des silices classiques. 2646664; S81: Syloblanc 81 (GRACE) Z113: Zeodent 113 (HUBER) Sid12: Sident 12 (DEGUSSA) Syl15: Sylox 15 (GRACE) T73: Tixosil 73 (RHONE-POULENC) T83: Tixosil 83 (RHONE-POULENC) Tableau I Caractéristiques physico-chimiques et compatibilité avec les composés organiques aminés des silices de l'invention et des silices classiques. Caractéristiques Physico-Chimiques des Silices compatibilité silice pH/log(C) pH/log(D) SE Ho PZC AF Béta CHx S81 4,7-0,75x 7,0-0,62z - 0,17 2 2,2 0 0 0 Z113 8,1-0,94x 10-1,0z - 0,70 3 2,5 0 0 0 Sid12 7,6-0,55x 8,5-0,60z - 0,20 5 3 2,8 0 0 0 Sylls5 8,1-0,70x 9,2-0,74z - 0,94 3 2,5 0 0 0 T73 8,6-0,81x 10-0,87z - 0,20 s 3 3,0 0 0 0 T83 7,5-0,60x 8,6-0,60z 0,18 3 2,5 0 0 0 Ex 1 7,5-0,30x 8,0-0,50z - 0,00 2 4 4,2 85 60 95 Ex 2 6,5-0,80x 8,2-0,90z - 0,10 2 4 4,5 85 50 30 Ex 3 7,0-0,40x 7,4-0,60z 0,06 2 4 4,0 80 50 90 La signification des symboles utilisés dans le tableau ci-dessus est donnée ci-dessous: - pH/log(C) représente l'équation pH = b-a.log(C) o a et b sont deux constantes et C est le pourcentage en poids de siIice dans la suspension. - pH/log(D) représente l'équation pH = b'-a'log(D) o b' et a' sont deux constantes et D est Ia conductivité de la suspension de silice en pSiemens/cm. - SE représente l'effet de suspension mesuré par la relation SE = pH suspension - pH surnageant définie par ailleurs - Ho est la constante de Hammett - PZC représente le pH pour lequel la charge de surface de la silice est nulle. - AF, AFc, Béta, aBéta et CHx représentent les pourcentages de Compatibilité en amines fluorées, en alkylbétaine et en chlor- hexidine respectivement.- Ces grandeurs sont définies par ailleurs. Les pourcentages de compatibilité obtenus avec l'amine fluorée AFc et l'alkylbétaine aBéta sont similaires à ceux obtenus respecti- vement pour AF et Béta. Tableau II Compatibilités des silices avec les molécules actives: t Compatibilité silice P207z Zn- F AF Béta CHx i5 S81 80 0 90 0 0 0 Z113 90 0 95 0 0 0 Sidl2 80 10 90 0 0 0 Syll5 80 0 90 0 0 0 T73 90 20 90 0 0 0 T83 95 10 95 0 0 0 Ex 1 95 80 95 85 60 95 Ex 2 90 75 95 85 50 30 Ex 3 95 80 95 80 50 90 Les résultats du Tableau I ci-dessus montrent que les silices de l'invention compatibles notamment avec les composés organiques aminés se différentient de façon nette des silices classiques par les relations suivantes: pH 8,5-0,40 log (D) et pH 2 7,0-0,60 log (D) pH s 7,5-0,70 log (C) et pH 2 5,0-0,50 log (C) REVENDICATIONS 1 - Silice caractérisée par le fait qu'elle conduit à une suspension aqueuse dont le pH varie en fonction de sa concentration dans l'aire définie par les deux inéquations: - pH 5 7,5 - 0,7 log (C) (Ia) et - pH > 5,0 - 0,5 log (C) (Ib) et dont le pH varie en fonction de sa conductivité électrique dans l'aire définie par les deux inéquations: - pH 8,5 - 0,4 log (D) (Ia) et - pH a 7,0 - 0,6 log (D) (IIb) - dans les inéquations (Ia) et (Ib), 15. (C) représente la concentration pondérale de la suspension aqueuse de silice exprimée en % de SiOz, - dans les inéquations (IIa} et (IIb), (D) représente la conductivité électrique de la suspension aqueuse de silice exprimée en microsiemens.cm '. 2 - Silice selon la revendication 1 caractérisée par le fait qu'elle présente une chimie de surface telle que sa fonction d'acidité Ho soit d'au moins 4,0. 3 - Silice selon l'une des revendications 1 et 2 caractérisée par le fait qu'elle présente une chimie de surface telle que le nombre de OH- exprimé en OH-/nm2 soit inférieur ou égal à 12, de préférence compris entre 6 et 10. 4 - Silice selon l'une des revendications 1 à 3 caractérisée par le fait qu'elle présente un point de charge nulle (PZC) d'au moins 4, de préférence compris entre 4 et 6. 5 - Silice caractérisée par le fait qu'elle présente une compa- tibilité avec les composés organiques aminés d'au moins 30 %. 6 - Silice selon la revendication 5 caractérisée par le fait qu'elle présente une compatibilité avec les composés organiques aminés d'au moins 50 %, plus particulièrement d'au moins 80 %. 7 - Silice selon l'une des revendications 5 et 6 caractérisée par le fait qu'elle présente une compatibilité avec les composés organiques aminés choisis dans le groupe formé par les amines fluo- rées, les oxydes d'amines, les alkylamines et les alkylbétaines. 8 - Silice selon la revendication 7 caractérisée par le fait que composé organique aminé est l'hydrofluorure de cétylamine, le dihy- drofluorure de bis-(hydroxyéthyl)aminopropyl N-hydroxyéthyl octadécylamine, un oxyde d'amine de formule R(CH3)2 N ->0, une alkylbétaine de formule R-N'(CH:).-CH2-COO-, une alkylamidoalkylbétaine de formule R-CO-NH2-(CH2)3-N-(CH3)2-CH2-C0-; dans lesdites formules R repré- sente un radical alkyle linéaire ou ramifié ayant de 10 & 24 atomes de carbone. 9 - Silice selon la revendication 1 caractérisée par le fait qu'elle présente une compatibilité avec les cations métalliques bivalents et plus choisis dans les groupes 2a, 3a, 4a et 8 de la classification périodique d'au moins 50 %, plus particulièrement d'au moins 70 %. - Silice selon la revendication 9 caractérisée par le fait que le cation métallique est le calcium, le strontium, le baryum, l'alumi- nium, l'indium, le germanium, l'étain, le plomb, le manganèse, le fer, le nickel, le zinc, le titane, le zirconium, le palladium. l - Silice selon l'une des revendications 9 et 10 caractérisée par le fait que la cation métallique est sous forme de sels minéraux, chlorure, fluorure, nitrate, phosphate, sulfate ou sous forme de sels organiques acétate, citrate. 12 - Silice selon la revendication 1l caractérisée par le fait que le cation métallique est sous forme de citrate de zinc, de sulfate de zinc, de chlorure de strontium, de fluorure d'étain. 13 - Silice selon la revendication 1 caractérisée par le fait qu'elle présente en outre une compatibilité avec les produits du type guanidine, notamment la chlorhexidine d'au moins de 30 % et plus particulièrement d'au moins 60 %. 14 - Silice selon l'une des revendications 1 à 13 caractérisée par le fait qu'elle présente une teneur en anions du type S04 2-, Cl-, NO,-, P0,-, CO;?- d'au plus 5.10-3 moles pour 100 g de silice. - Silice selon la revendication 14 caractérisée par le fait qu'elle présente une teneur en anions précités d'au plus 1.10-', plus particulièrement d'au plus 0,2.10-3 moles pour 100 g de silice. 16 - Silice selon l'une des revendications caractérisée par le fait qu'elle présente une teneur en sulfate exprimée en SQ04 d'au plus 0, 1 %, de préférence d'au plus 0,05 % et plus particulièrement d'au plus 0,01 %. 17 - Silice selon l'une des revendications 1 & 16 caractérisée par le fait qu'elle présente une teneur en cations métalliques biva- lents et plus d'au plus 1000 ppm. 18 - Silice selon la revendication 17 caractérisée par le fait que la teneur en aluminium est d'au plus 500 ppm, la teneur en fer d'au plus 200 ppm, la teneur en calcium d'au plus 500 ppm et, plus particulièrement, d'au plus 300 ppm. 19 - Silice selon l'une des revendications 1 à 18 caractérisée par le fait qu'elle présente une teneur en carbone d'au plus 50 ppm et plus particulièrement d'au plus 10 ppm. 20 - Silice selon l'une des revendications 1 à 19 caractérisée par le fait qu'elle présente un pH d'au plus 8 et plus particulière- ment compris entre 6,0 et 7,5. 21 - Silice selon l'une des revendications 1 à 20 caractérisée par le fait qu'elle présente une surface BET comprise entre 40 et 600 m7/g. 22 - Silice selon l'une des revendications 1 à 21 caractérisée par le fait qu'elle présente une surface CTAB comprise entre 40 et 400 m2/g. 23 - Silice selon l'une des revendications 1 à 22 du type abrasif caractérisée par le fait qu'elle présente une surface BET comprise entre 40 et 300 m7/g. 24 - Silice selon la revendication 23 caractérisée par le fait qu'elle présente une surface CTAB comprise entre 40 et 100 m2/g. - Silice selon l'une quelconque des revendications 1 à 22 du type épaississant caractérisée par le- fait qu'elle présente une surface BET comprise entre 120 et 450 m2/g, plus particulièrement 120 et 200 m2/g. 26 - Silice selon la revendication 25, caractérisée par le fait qu'elle présente une surface CTAB comprise entre 120 et 400 m2/g. 27 - Silice selon l'une des revendications 1 à 22 du type bifonc- tionnelle, caractérisée par le fait qu'elle présente une surface BET comprise entre 80 et 200 m?/g. - 36 28 - Silice selon la revendication 27 caractérisée par le fait qu'elle présente une surface CTAB comprise entre 80 et 200 m2/g. 29 - Silice selon l'une des revendications 1 à 28 caractérisée par le fait qu'elle présente une prise d'huile comprise entre 80 et 500 cm3/100 g. - Silice selon l'une des revendications 1 à 29 caractérisée par le fait qu'elle présente une taille moyenne de particules comprise entre 1 et 10 pm. 31 - Silice selon l'une des revendications 1 à 30 caractérisée par le fait qu'elle présente une densité apparente comprise entre 0,01 et 0,3. 32 - Silice selon l'une des revendications 1 à 31 caractérisée par le fait qu'il s'agit d'une silice de précipitation. 33 - Procédé de préparation d'une silice décrite dans l'une des revendications 1 à 32 caractérisé par le fait qu'il consiste à faire réagir un silicate avec un acide conduisant ainsi à une suspension ou un gel de silice, à effectuer un premier muirissement à un pH supérieur ou égal à 6 et inférieur ou égal à 8,5, puis un deuxième mûrissement à un pH inférieur ou égal à 6,0; à effectuer un troisième mûrissement à un pH inférieur ou égal à 5,0; à séparer la silice, à la soumettre à un lavage à l'eau jusqu'à ce qu'il conduise à une suspension aqueuse dont le pH mesuré sur une suspension à 20 % de SiO2 réponde à l'équa- tion suivante: - pH = d - e log (D) (III) dans l'équation (III) e est une constante supérieure ou égale à 0,6 et inférieure ou- égale à 1,0, d est une constante supérieure ou égale à 7,0 et inférieure ou égale à 8,5, 30. (D) représente la conductivité électrique de la suspension aqueuse de silice exprimée en microsiemens.cm't; enfin à la sécher. 34 - Procédé selon la revendication 33 caractérisé par le fait qu'il consiste à préparer la suspension ou le gel de silice en ajou- tant simultanément le silicate et l'acide sur un pied de cuve qui peut être de l'eau, une dispersion colloïdale de silice contenant de 0 à g/l de silice exprimée en SiO2, un silicate ou un sel minéral ou organique, de préférence de métal alcalin. - Procédé selon la revendication 34 caractérisé par le fait que l'addition des deux réactifs se fait de manière simultanée de telle sorte que le pH soit maintenu constant entre 4 et 10, de préfé- rence entre 8,5 et 9,5. 36 - Procédé selon l'une des revendications 34 et 35 caractérisé par le fait que la température est comprise entre 600C et 95 C. 37 - Procédé selon la revendication 34 caractérisé par le fait que l'on prépare la dispersion colloïdale de silice contenant de 20 à g/l de silice en chauffant une solution aqueuse de silicate entre 60 C et 95 C et à ajouter l'acide dans ladite solution aqueuse jusqu'à obtention d'un pH compris entre 8,0 et 10,0, de préférence, égal à 9,5. 38 - Procédé selon la revendication 33 caractérisé par le fait qu'il consiste à préparer une suspension ou un gel de silice en ajoutant progressivement l'acide dans un pied de cuve contenant le silicate jusqu'à obtention du pH de mûrissement désiré à une tempé- rature comprise, entre 60 C et 95 C. 39 - Procédé selon l'une des revendications 33 à 36 caractérisé par le fait que l'on effectue un premier mûrissement de la suspension ou du gel de silice à un pH compris entre 6 et 8,5, de préférence égal à 8,0 à une température comprise entre 60 C et 100 C, de préférence égale à 95 C. - Procédé selon l'une des revendications 33 à 39 caractérisé par le fait que l'on effectue un deuxième mOrissement de la suspension ou du gel de silice à un pH compris entre 5 et 6, de préférence égal à ,5, à une température comprise entre 60 C et 100 C, de préférence égale à 95 C. 41 - Procédé selon l'une des revendications 33 à 40 caractérisé par le fait que l'on effectue un troisième mûrissement de la suspen- sion ou du gel de silice à un pH compris entre 3 et 5, de préférence égal à 4, à une température comprise entre 60oC et 100 C, de préfé- rence égale à 95 C. 42 - Procédé selon la revendication 33 caractérisé par le fait que l'on effectue un lavage à l'eau ou à l'aide d'une solution acide. 43 - Procédé selon la revendication 33 caractérisé par le fait que l'on effectue un lavage effectué jusqu'à ce que la conductivité du filtrat de lavage soit d'au plus 200 microsiemens.cm-'. 44 - Procédé selon la revendication 43 caractérisé par le fait que l'on effectue un lavage à l'eau ou à l'aide d'une solution acide. - Procédé selon l'une des revendications 42 et 44 caractérisé par le fait que la solution acide précitée est une solution d'un acide organique notamment d'un acide complexant. 46 - Procédé selon la revendication 45 caractérisé par le fait que l'acide organique précité est choisi dans le groupe des acides carboxyliques, des acides dicarboxyliques, des acides aminocarboxy- liques, des acides hydrocarboxyliques. 47 - Procédé selon l'une des revendications 45 et 46 caractérisé par le fait que l'acide organique est choisi dans le groupe comprenant les acides acétique, gluconique, tartrique, citrique, maléique et glycérique. 48 - Composition dentifrice caractérisée par le fait qu'elle contient une silice selon l'une des revendications 1 à 32 ou une silice préparée par le procédé selon l'une des revendications 33 à 47. 49 - Composition dentifrice selon la revendication 48 caracté- risée par le fait qu'elle comprend au moins un élément choisi dans le groupe comprenant-le fluor, les phosphates, les guanidines. 50 - Composition dentifrice selon la revendication 48 caracté- risée par le fait qu'elle comprend au moins un élément choisi dans le groupe comprenant les composés organiques aminés, les cations biva- lents et plus. 51 - Composition dentifrice selon la revendication 48 caracté- risée par le fait qu'elle comprend au moins un composé organique aminé choisi dans le groupe formé par les amines fluorées, les oxydes d'amines, les alkylamines et les alkylbétaines. 52 - Composition dentifrice selon la revendication 51 caracté- risée par le fait que le composé organique aminé est l'hydrofluorure de cétylamine, le dihydrofluorure de bis-(hydroxyéthyl)aminopropyl Nhydroxyéthyl octadécylamine, un oxyde d'amine de formule R(CH3)z N->O, une alkylbétaine de formule R-N'(CH3)2-CH2-COO-, une alkylamidoalkylbétaine de formule R-CO-NH2-(CH2),-N (CH>)2-CH2-COO-; dans lesdites formules R représente un radical alkyle linéaire ou ramifié ayant de 10 à 24 atomes de carbone. 53 - Composition dentifrice selon la revendication 48 caracté- risée par le fait qu'elle comprend au moins un cation métallique bivalent et plus choisi dans le groupe 2a, 3a, 4a et 8 de la classi- fication périodique. 54 - Composition dentifrice selon la revendication 53 caracté- risée par le fait que le cation métallique est le calcium, le stron- tium, le baryum, l'aluminium, l'indium, le germanium, l'étain, le plomb, le manganèse, le fer, le nickel, le zinc, le titane,le zirco- nium, le palladium. 55 - Composition dentifrice selon l'une des revendications 53 et 54 caractérisée par le fait que le cation métallique est sous forme de sels minéraux, chlorure, fluorure, nitrate, phosphate, sulfate ou sous forme de sels organiques acétate, citrate. 56 - Composition dentifrice selon l'une des revendications 53 à 55 caractérisée par le fait que le cation métallique est sous forme de citrate de zinc, de sulfate de zinc, de chlorure de strontium, de fluorure d'étain. 57 - Composition dentifrice selon la revendication 48 caracté- risée par le fait qu'elle comprend de la chlorhexidine.